(57)【要約】【課題】耐水素脆性に優れ、高い強度を有するオーステナイト系ステンレス鋼材を提供する。【解決手段】本実施形態のオーステナイト系ステンレス鋼材は、化学組成が、質量％で、Ｃ：０．１００％以下、Ｓｉ：１．００％以下、Ｍｎ：３．００〜７．００％未満、Ｃｒ：１５．００〜３０．００％、Ｎｉ：１０．００〜２１．００％、Ｍｏ：１．２０〜４．５０％、Ｐ：０．０５０％以下、Ｓ：０．０５０％以下、Ａｌ：０．１００％以下、Ｎ：０．１５０〜０．５００％、及び、残部がＦｅ及び不純物、からなり、ＡＳＴＭ  Ｅ１１２に準拠したオーステナイト結晶粒度番号が７．５以上であり、オーステナイト系ステンレス鋼材の長手方向に垂直な断面において、転位セル組織率が５０〜８０％であり、長軸が１．０μｍ以上の析出物の個数密度が、５．０個／０．２ｍｍ2以下である。【選択図】図１
2020196912.tif 000002
【特許請求の範囲】
【請求項１】
オーステナイト系ステンレス鋼材であって、
化学組成が、質量％で、
Ｃ：０．１００％以下、
Ｓｉ：１．００％以下、
Ｍｎ：３．００〜７．００％未満、
Ｃｒ：１５．００〜３０．００％、
Ｎｉ：１０．００〜２１．００％、
Ｍｏ：１．２０〜４．５０％、
Ｐ：０．０５０％以下、
Ｓ：０．０５０％以下、
Ａｌ：０．１００％以下、
Ｎ：０．１５０〜０．５００％、及び、
残部がＦｅ及び不純物、からなり、
ＡＳＴＭ  Ｅ１１２に準拠したオーステナイト結晶粒度番号が７．５以上であり、
前記オーステナイト系ステンレス鋼材の長手方向に垂直な断面において、転位セル組織率が５０〜８０％であり、
長軸が１．０μｍ以上の析出物の個数密度が、５．０個／０．２ｍｍ2以下である、
オーステナイト系ステンレス鋼材。
【請求項２】
請求項１に記載のオーステナイト系ステンレス鋼材であって、
前記オーステナイト結晶粒度番号は、８．０以上である、
オーステナイト系ステンレス鋼材。
【請求項３】
請求項１又は請求項２に記載のオーステナイト系ステンレス鋼材であって、
前記転位セル組織率は５５％以上である、
オーステナイト系ステンレス鋼材。
【請求項４】
請求項１〜請求項３のいずれか１項に記載のオーステナイト系ステンレス鋼材であって、
前記長軸が１．０μｍ以上の析出物の個数密度が、４．８個／０．２ｍｍ2以下である、
オーステナイト系ステンレス鋼材。
【発明の詳細な説明】
【技術分野】
【０００１】
本開示は、オーステナイト系ステンレス鋼材に関する。
【背景技術】
【０００２】
近年、水素を燃料として走行する燃料電池自動車の開発、及び、燃料電池自動車に水素を供給する水素ステーションの実用化研究が進められている。ステンレス鋼材はこれらの用途に用いられる候補材料の一つである。しかしながら、高圧の水素ガス環境では、ステンレス鋼材であっても水素ガスによる脆化（水素脆性）を起こす場合がある。高圧ガス保安法に定められている自動車用圧縮水素容器基準では、耐水素脆性に優れたステンレス鋼材として、ＳＵＳ３１６Ｌの使用が認められている。
【０００３】
しかしながら、燃料電池自動車の軽量化、水素ステーションのコンパクト化及び水素ステーションの高圧操業の必要性を考慮し、容器や継手、配管に用いられるステンレス鋼材では、水素ガス環境で耐水素脆性に優れ、既存のＳＵＳ３１６Ｌ以上の高強度を有することが望まれている。
【０００４】
国際公開第２０１６／０６８００９号（特許文献１）では、耐水素脆性に優れ、かつ、高強度を有するオーステナイトステンレス鋼を提案する。
【０００５】
特許文献１に開示されたオーステナイトステンレス鋼は、化学組成が、質量％で、Ｃ：０．１０％以下、Ｓｉ：１．０％以下、Ｍｎ：３．０％以上７．０％未満、Ｃｒ：１５〜３０％、Ｎｉ：１２．０％以上１７．０％未満、Ａｌ：０．１０％以下、Ｎ：０．１０〜０．５０％、Ｐ：０．０５０％以下、Ｓ：０．０５０％以下、Ｖ：０．０１〜１．０％及びＮｂ：０．０１〜０．５０％の少なくとも一種、Ｍｏ：０〜３．０％、Ｗ：０〜６．０％、Ｔｉ：０〜０．５％、Ｚｒ：０〜０．５％、Ｈｆ：０〜０．３％、Ｔａ：０〜０．６％、Ｂ：０〜０．０２０％、Ｃｕ：０〜５．０％、Ｃｏ：０〜１０．０％、Ｍｇ：０〜０．００５０％、Ｃａ：０〜０．００５０％、Ｌａ：０〜０．２０％、Ｃｅ：０〜０．２０％、Ｙ：０〜０．４０％、Ｓｍ：０〜０．４０％、Ｐｒ：０〜０．４０％、Ｎｄ：０〜０．５０％、残部：Ｆｅ及び不純物であり、オーステナイト結晶粒の長径に対する短径の比が０．１よりも大きく、オーステナイト結晶粒の結晶粒度番号が８．０以上であり、引張強度が１０００ＭＰａ以上である。
【先行技術文献】
【特許文献】
【０００６】
【特許文献１】国際公開第２０１６／０６８００９号
【発明の概要】
【発明が解決しようとする課題】
【０００７】
特許文献１に開示されたオーステナイトステンレス鋼では、Ｎｉ含有量を１２．０％以上とすることにより、耐水素脆性を高める。さらに、炭窒化物を微細析出することにより、ピンニング効果により、結晶粒の変形を抑制し、結晶粒を微細化する。これにより、高い引張強度が得られる。
【０００８】
しかしながら、特許文献１に開示された手段以外の他の手段により、耐水素脆性に優れ、かつ、高い強度を有するオーステナイト系ステンレス鋼材があってもよい。
【０００９】
本開示の目的は、高い引張強度を有し、かつ、耐水素脆性に優れるオーステナイト系ステンレス鋼材を提供することである。
【課題を解決するための手段】
【００１０】
本開示によるオーステナイト系ステンレス鋼材は、
化学組成が、質量％で、
Ｃ：０．１００％以下、
Ｓｉ：１．００％以下、
Ｍｎ：３．００〜７．００％未満、
Ｃｒ：１５．００〜３０．００％、
Ｎｉ：１０．００〜２１．００％、
Ｍｏ：１．２０〜４．５０％、
Ｐ：０．０５０％以下、
Ｓ：０．０５０％以下、
Ａｌ：０．１００％以下、
Ｎ：０．１５０〜０．５００％、及び、
残部がＦｅ及び不純物、からなり、
ＡＳＴＭ  Ｅ１１２に準拠したオーステナイト結晶粒度番号が７．５以上であり、
前記オーステナイト系ステンレス鋼材の長手方向に垂直な断面において、転位セル組織率が５０〜８０％であり、
長軸が１．０μｍ以上の析出物の個数密度が、５．０個／０．２ｍｍ2以下である。
【発明の効果】
【００１１】
本開示によるオーステナイト系ステンレス鋼材は、高い引張強度を有し、かつ、耐水素脆性に優れる。
【図面の簡単な説明】
【００１２】
【図１】図１は、本実施形態の化学組成のオーステナイト系ステンレス鋼材において、透過型電子顕微鏡観察により得られた、転位セル組織が形成された観察視野の明視野像（ＴＥＭ画像）の一例を示す図である。
【図２】図２は、本実施形態の化学組成のオーステナイト系ステンレス鋼材において、転位セル組織が形成されていないＴＥＭ画像の一例を示す図である。
【図３】図３は、図１の明視野像を、画素値のヒストグラムの中央値をしきい値として２値化した画像である。
【図４】図４は、図３の２値化画像に基づいて、０．２０μｍ2以上の面積を有する低転位密度領域（転位セル）の外延を描画して抽出した図である。
【図５】図５は、本実施形態のオーステナイト系ステンレス鋼材が鋼管である場合の、サンプル採取位置を説明するための模式図である。
【図６】図６は、本実施形態のオーステナイト系ステンレス鋼材が棒鋼である場合の、サンプル採取位置を説明するための模式図である。
【図７】図７は、本実施形態のオーステナイト系ステンレス鋼材が鋼板である場合の、サンプル採取位置を説明するための模式図である。
【発明を実施するための形態】
【００１３】
本発明者らは、十分な耐水素脆性が得られ、かつ、高い引張強度を有するオーステナイト系ステンレス鋼材について検討を行った。耐水素脆性を高めるには、Ｃｒ、Ｎｉ及びＭｏの含有が極めて有効である。そこで、本発明者らは耐水素脆性に優れたオーステナイト系ステンレス鋼材の化学組成について検討を行った。その結果、化学組成が、質量％で、Ｃ：０．１００％以下、Ｓｉ：１．００％以下、Ｍｎ：３．００〜７．００％未満、Ｃｒ：１５．００〜３０．００％、Ｎｉ：１０．００〜２１．００％、Ｍｏ：１．２０〜４．５０％、Ｐ：０．０５０％以下、Ｓ：０．０５０％以下、Ａｌ：０．１００％以下、Ｎ：０．１５０〜０．５００％、及び、残部がＦｅ及び不純物からなるオーステナイト系ステンレス鋼材であれば、十分な耐水素脆性が得られると考えた。
【００１４】
そこで、本発明者らは上記化学組成を有するオーステナイト系ステンレス鋼材の強度についてさらに検討を行った。特許文献１に記載のとおり、炭窒化物等の微細な析出物を生成し、微細析出物のピンニング効果により結晶粒を微細化すれば、強度が高まると考えられる。しかしながら、析出物は水素割れの起点になる可能性がある。
【００１５】
そこで、本発明者らは、析出物によるピンニング効果による強度を高める方法を採用せず、あえて、析出物のピンニング効果とは異なる方法により、強度を高める方法について検討を行った。その結果、本発明者らは、上述の化学組成のオーステナイト系ステンレス鋼材において、析出物のピンニング効果の利用に代えて、転位セル組織を形成することにより、高い強度が得られることを初めて知見した。
【００１６】
図１は、上述の化学組成のオーステナイト系ステンレス鋼材において、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）を用いた組織観察により得られた、転位セル組織が形成された視野（４．２μｍ×４．２μｍ）の明視野像（以下、ＴＥＭ画像という）を示す図である。図２は、上述の化学組成のオーステナイト系ステンレス鋼材において、転位セル組織が形成されていないＴＥＭ画像の一例を示す図である。図１は後述の実施例の試験番号１に相当する。図２は試験番号１４に相当する。
【００１７】
図１及び図２はいずれも、上述の化学組成を有するオーステナイト系ステンレス鋼材である。図２では、多数の転位１０５が存在しているが、転位１０５がセルを形成していない。
【００１８】
これに対して、図１に示すＴＥＭ画像では、図２と比較して、転位の状態が異なる。具体的には、図１では、転位密度が高いセル壁領域１０１と、セル壁領域１０１に囲まれ、転位密度が低い領域である低密度転位領域１０２とが存在している。そして、図１では、セル壁領域１０１が網目状に形成されている。本明細書において、セル壁領域１０１と低密度転位領域１０２とが存在する組織を、「転位セル組織」という。
【００１９】
本発明者らは、上述の化学組成を有するオーステナイト系ステンレス鋼材において、オーステナイト結晶粒をＡＳＴＭ  Ｅ１１２に準拠した結晶粒度番号で７．５以上とし、かつ、転位セル組織を形成することにより、高い強度が得られることを知見した。より具体的には、次の方法により定義される、転位セル組織率が５０％以上であれば、耐水素脆性に優れ、かつ、高い強度も得られることを知見した。
【００２０】
ここで、転位セル組織率は、次の方法により定義する。
【００２１】
オーステナイト系ステンレス鋼材の長手方向に垂直な断面において、各視野のサイズが４．２μｍ×４．２μｍの任意の１５視野を選定する。選定された各視野において、透過型電子顕微鏡（ＴＥＭ）による写真画像（明視野像）を生成し、生成した写真画像において、転位密度が高いセル壁領域１０１と、転位密度が低い低密度転位領域１０２とを特定する。各視野において、特定された複数の低密度転位領域１０２のうち、０．２０μｍ2以上の面積を有する低密度転位領域１０２が９個以上存在する視野を、転位セル組織が形成されている視野と認定する。すべての視野（１５視野）に対する、転位セル組織が形成されている視野の割合を、転位セル組織率（％）と定義する。
【００２２】
より具体的には、転位セル組織率を次の方法で特定する。オーステナイト系ステンレス鋼材の長手方向に垂直な断面において、３つのサンプルを採取する。各サンプルの被検面は、オーステナイト系ステンレス鋼材の長手方向に垂直な断面とする。各サンプルの厚さが３０μｍになるまで湿式研磨を行う。湿式研磨後、過塩素酸（１０ｖｏｌ．％）とエタノール（９０ｖｏｌ．％）との混合液を用いて、サンプルに対して電解研磨を実施して、薄膜サンプルを作製する。各薄膜サンプルの被検面に対して、ＴＥＭを用いた組織観察を実施する。各サンプルの被検面において、任意の５視野でＴＥＭ観察を実施する。各視野のサイズは４．２μｍ×４．２μｍの矩形とする。ＴＥＭ観察時の加速電圧は２００ｋＶとする。＜１１０＞の入射電子線により観察可能な結晶粒を観察対象とする。各視野において明視野像を取得する。
【００２３】
各視野の明視野像を用いて、各視野が転位セル組織か否かを、次の方法で判定する。以下の説明では、図１に示す明視野像を例として、転位セル組織の判定方法を説明する。明視野像において、画素値（０〜２５５）の頻度を示すヒストグラムを生成し、ヒストグラムの中央値を求める。なお、各視野の明視野像の画素数は特に限定されないが、たとえば、１０万画素以上１５万画素以下とする。中央値をしきい値として、明視野像を２値化する。図３は、図１の明視野像を、画素値のヒストグラムの中央値をしきい値として２値化した画像である。２値化した画像において、黒色の領域が、転位密度が高い領域である。そこで、黒色の領域をセル壁領域１０１と認定する。一方、白色の領域は、転位密度が低い領域である。そこで、セル壁領域１０１で囲まれた白色の閉領域を、低密度転位領域１０２と認定する。
【００２４】
白色の閉領域（低密度転位領域１０２）の外延を画定し、各低密度転位領域１０２の面積を求める。そして、面積が０．２０μｍ2以上の低密度転位領域１０２を、「転位セル」と認定する。
【００２５】
図４は、図３の２値化画像に基づいて、０．２０μｍ2以上の面積を有する低転位密度領域１０２（転位セル）の外延を描画して抽出した図である。図４において、低密度転位領域１０２の外延が互いに接触している場合、それらの低密度転位領域１０２は、１つの低密度転位領域１０２として面積を算出する。図１の視野の場合、低密度転位領域１０２は、１３個である。
【００２６】
なお、上述の方法により、図２についても同様の方法により、低密度転位領域１０２の個数を求めた場合、図２では５個となる。
【００２７】
以上の解析手法により、各視野中（４．２μｍ×４．２μｍ）における、転位セル（０．２０μｍ2以上の面積を有する低転位密度領域１０２）の個数を求める。そして、各視野において、転位セルが９個以上存在する場合、その視野のミクロ組織は、転位セル組織であると認定する。なお、各視野において、視野（４．２μｍ×４．２μｍの矩形の明視野像）の向かい合った２つの辺（対辺）の両方と交差する直線が３本以上存在する場合、その視野はプラナー構造であると認定し、転位セル組織と認定しない。観察した１５視野のうち、転位セル組織の視野の個数を求める。そして、次式により、転位セル組織率（％）を定義する。
転位セル組織率＝転位セル組織と認定された視野の個数／視野の総個数×１００
【００２８】
上述のＴＥＭ画像の画素値のヒストグラムの中央値の算出、ＴＥＭ画像の２値化処理、及び、低密度転位領域１０２の外延の特定、及び、低密度転位領域１０２の面積の算出は、いずれも、周知の画像処理ソフトウェアを利用することで解析可能である。周知の画像処理ソフトウェアはたとえば、ＩｍａｇｅＪ（商品名）である。なお、ＩｍａｇｅＪ以外の画像処理ソフトウェアでも同様の解析が可能であることは当業者に周知である。
【００２９】
上記化学組成を有し、かつ、上述の定義に基づく転位セル組織率が５０％以上であれば、オーステナイト系ステンレス鋼材において、高い強度が得られる。その理由は定かではないが、次の理由が考えられる。転位セル組織のうち、高密度転位領域であるセル壁領域１０１では、転位が密集して互いに絡み合っている。そのため、セル壁領域１０１を構成する転位は移動しにくく、固定されている。その結果、オーステナイト系ステンレス鋼材の強度が高まると考えられる。
【００３０】
なお、オーステナイト系ステンレス鋼材の化学組成中の各元素含有量が上述の範囲内であり、ＡＳＴＭ  Ｅ１１２に準拠したオーステナイト結晶粒度番号が７．５以上であり、転位セル組織率が５０％以上であっても、鋼材中に粗大な析出物が多く存在すれば、粗大な析出物と母相（オーステナイト）との界面に水素が吸蔵され、耐水素脆性が低下する。そこで、本発明者らは、化学組成中の各元素含有量が上述の範囲内であり、ＡＳＴＭ  Ｅ１１２に準拠したオーステナイト結晶粒度番号が７．５以上であり、転位セル組織率が５０％以上であるオーステナイト系スレンレス鋼材において、粗大析出物と耐水素脆性との関係について調査及び検討を行った。その結果、化学組成中の各元素含有量が上述の範囲内であり、ＡＳＴＭ  Ｅ１１２に準拠したオーステナイト結晶粒度番号が７．５以上であり、転位セル組織率が５０％以上であるオーステナイト系スレンレス鋼材において、長軸が１．０μｍ以上の析出物の個数密度を５．０個／０．２ｍｍ2以下にすれば、耐水素脆性に優れ、かつ、高い引張強度が得られることを見出した。
【００３１】
以上の知見に基づいて完成した本実施形態のオーステナイト系ステンレス鋼材は、次の構成を有する。
【００３２】
［１］のオーステナイト系ステンレス鋼材は、
化学組成が、質量％で、
Ｃ：０．１００％以下、
Ｓｉ：１．００％以下、
Ｍｎ：３．００〜７．００％未満、
Ｃｒ：１５．００〜３０．００％、
Ｎｉ：１０．００〜２１．００％、
Ｍｏ：１．２０〜４．５０％、
Ｐ：０．０５０％以下、
Ｓ：０．０５０％以下、
Ａｌ：０．１００％以下、
Ｎ：０．１５０〜０．５００％、及び、
残部がＦｅ及び不純物、からなり、
ＡＳＴＭ  Ｅ１１２に準拠したオーステナイト結晶粒度番号が７．５以上であり、
前記オーステナイト系ステンレス鋼材の長手方向に垂直な断面において、転位セル組織率が５０〜８０％であり、
長軸が１．０μｍ以上の析出物の個数密度が、５．０個／０．２ｍｍ2以下である。
【００３３】
［２］のオーステナイト系ステンレス鋼材は、［１］に記載のオーステナイト系ステンレス鋼材であって、
前記オーステナイト結晶粒度番号は、８．０以上である。
【００３４】
［３］のオーステナイト系ステンレス鋼材は、［１］又は［２］に記載のオーステナイト系ステンレス鋼材であって、
前記転位セル組織率は５５％以上である。
【００３５】
［４］のオーステナイト系ステンレス鋼材は、［１］〜［３］のいずれか１項に記載のオーステナイト系ステンレス鋼材であって、
前記長軸が１．０μｍ以上の析出物の個数密度が、４．８個／０．２ｍｍ2以下である。
【００３６】
以下、本実施形態のオーステナイト系ステンレス鋼材について詳述する。元素に関する「％」は、特に断りがない限り、質量％を意味する。
【００３７】
［化学組成］
本実施形態のオーステナイト系ステンレス鋼材の化学組成は、次の元素を含有する。
【００３８】
Ｃ：０．１００％以下
炭素（Ｃ）は不可避の不純物である。つまり、Ｃ含有量は０％超である。Ｃはオーステナイト結晶粒界に炭化物を生成して、鋼材の耐水素脆性を低下する。Ｃ含有量が０．１００％を超えれば、他の元素含有量が本実施形態の範囲内であっても、鋼材の耐水素脆性が低下する。したがって、Ｃ含有量は０．１００％以下である。Ｃ含有量の好ましい上限は０．０８０％であり、さらに好ましくは０．０６０％であり、さらに好ましくは０．０４０％であり、さらに好ましくは０．０３０％である。Ｃ含有量はなるべく低い方が好ましい。しかしながら、Ｃ含有量を過剰に低減すれば、製造コストが高くなる。したがって、通常の工業生産を考慮すれば、Ｃ含有量の好ましい下限は０．００１％であり、さらに好ましくは０．００２％であり、さらに好ましくは０．００５％である。
【００３９】
Ｓｉ：１．００％以下
シリコン（Ｓｉ）は不可避に含有される。つまり、Ｓｉ含有量は０％超である。Ｓｉは鋼を脱酸する。しかしながら、Ｓｉ含有量が高すぎれば、ＳｉがＮｉ及びＣｒ等と結合してシグマ（σ）相の形成を助長する。Ｓｉ含有量が１．００％を超えれば、他の元素含有量が本実施形態の範囲内であっても、σ相の生成により、鋼材の熱間加工性及び靭性が低下する。したがって、Ｓｉ含有量は１．００％以下である。Ｓｉ含有量の好ましい上限は０．９０％であり、さらに好ましくは０．７０％であり、さらに好ましくは０．５０％である。Ｓｉ含有量を過剰に低減すれば、製造コストが高くなる。したがって、通常の工業生産を考慮すれば、Ｓｉ含有量の好ましい下限は０．０１％であり、さらに好ましくは０．０２％である。鋼の脱酸作用をより有効に高めるためのＳｉ含有量の好ましい下限は０．１０％であり、さらに好ましくは０．２０％である。
【００４０】
Ｍｎ：３．００〜７．００％未満
マンガン（Ｍｎ）は、オーステナイトを安定化させて、耐水素脆性を高める。Ｍｎはさらに、転位セル組織の生成を促進する。Ｍｎ含有量が３．００％未満であれば、他の元素含有量が本実施形態の範囲内であっても、この効果が十分に得られない。一方、Ｍｎ含有量が７．００％以上であれば、他の元素含有量が本実施形態の範囲内であっても、δフェライトが生成して、鋼材の耐水素脆性が低下する。したがって、Ｍｎ含有量は３．００〜７．００％未満である。Ｍｎ含有量の好ましい下限は３．１０％であり、さらに好ましくは３．２０％であり、さらに好ましくは３．３０％である。Ｍｎ含有量の好ましい上限は６．５０％であり、さらに好ましくは６．００％であり、さらに好ましくは５．５０％であり、さらに好ましくは５．００％であり、さらに好ましくは４．９０％である。
【００４１】
Ｃｒ：１５．００〜３０．００％
クロム（Ｃｒ）は、鋼材の耐水素脆性を高める。Ｃｒはさらに、転位セル組織の生成を促進する。Ｃｒ含有量が１５．００％未満であれば、他の元素含有量が本実施形態の範囲内であっても、これらの効果が十分に得られない。一方、Ｃｒ含有量が３０．００％を超えれば、他の元素含有量が本実施形態の範囲内であっても、粗大なＭ23Ｃ6等の炭化物が生成して、鋼材の加工性及び靭性を低下したり、耐水素脆性を低下したりする。したがって、Ｃｒ含有量は１５．００〜３０．００％である。Ｃｒ含有量の好ましい下限は１５．５０％であり、さらに好ましくは１６．００％であり、さらに好ましくは１６．３０％である。Ｃｒ含有量の好ましい上限は２７．００％であり、さらに好ましくは２５．００％であり、さらに好ましくは２２．００％である。
【００４２】
Ｎｉ：１０．００〜２１．００％
ニッケル（Ｎｉ）は、オーステナイトを安定化させて、加工誘起マルテンサイトの生成を抑制し、鋼材の耐水素脆性を高める。Ｎｉはさらに、転位セル組織を生成しやすくする。Ｎｉ含有量が１０．００％未満であれば、他の元素含有量が本実施形態の範囲内であっても、上記効果が十分に得られない。一方、Ｎｉ含有量が２１．００％を超えれば、他の元素含有量が本実施形態の範囲内であっても、上記効果が飽和して、製造コストが高くなるだけである。したがって、Ｎｉ含有量は１０．００〜２１．００％である。Ｎｉ含有量の好ましい下限は１０．５０％であり、さらに好ましくは１１．００％であり、さらに好ましくは１１．５０％であり、さらに好ましくは１２．００％であり、さらに好ましくは１３．２０％である。Ｎｉ含有量の好ましい上限は１７．５０％であり、さらに好ましくは１７．００％であり、さらに好ましくは１６．５０％である。
【００４３】
Ｍｏ：１．２０〜４．５０％
モリブデン（Ｍｏ）は鋼材の耐水素脆性及び強度を高める。Ｍｏはさらに、結晶粒を微細化し、転位セル組織を生成しやすくする。Ｍｏ含有量が１．２０％未満であれば、他の元素含有量が本実施形態の範囲内であっても、この効果が得られない。一方、Ｍｏ含有量が４．５０％を超えれば、他の元素含有量が本実施形態の範囲内であっても、その効果は飽和し、製造コストが高くなるだけである。したがって、Ｍｏ含有量は１．２０〜４．５０％である。Ｍｏ含有量の好ましい下限は１．３０％であり、さらに好ましくは１．４０％であり、さらに好ましくは１．６０％である。Ｍｏ含有量の好ましい上限は３．５０％であり、さらに好ましくは３．００％であり、さらに好ましくは２．５０％である。
【００４４】
Ｐ：０．０５０％以下
燐（Ｐ）は不可避に含有される不純物である。つまり、Ｐ含有量は０％超である。Ｐ含有量が０．０５０％を超えれば、他の元素含有量が本実施形態の範囲内であっても、鋼材の熱間加工性及び靭性が低下する。したがって、Ｐ含有量は０．０５０％以下である。Ｐ含有量の好ましい上限は０．０３０％であり、さらに好ましくは０．０２５％である。Ｐ含有量はなるべく低い方が好ましい。しかしながら、Ｐ含有量の過剰な低減は、製造コストを増大する。したがって、通常の工業生産を考慮すれば、Ｐ含有量の好ましい下限は０．００１％であり、さらに好ましくは０．００５％である。
【００４５】
Ｓ：０．０５０％以下
硫黄（Ｓ）は不可避に含有される不純物である。つまり、Ｓ含有量は０％超である。Ｓ含有量が０．０５０％を超えれば、他の元素含有量が本実施形態の範囲内であっても、鋼材の熱間加工性及び靭性が低下する。したがって、Ｓ含有量は０．０５０％以下である。Ｓ含有量の好ましい上限は０．０３０％であり、さらに好ましくは０．０２５％である。Ｓ含有量はなるべく低い方が好ましい。しかしながら、Ｓ含有量の過剰な低減は、製造コストを増大する。したがって、通常の工業生産を考慮すれば、Ｓ含有量の好ましい下限は０．００１％であり、さらに好ましくは０．００２％である。
【００４６】
Ａｌ：０．１００％以下
アルミニウム（Ａｌ）は不可避に含有される。つまり、Ａｌ含有量は０％超である。Ａｌは鋼を脱酸する。Ａｌが少しでも含有されれば、この効果がある程度得られる。しかしながら、Ａｌ含有量が０．１００％を超えれば、他の元素含有量が本実施形態の範囲内であっても、鋼材中に酸化物及び金属間化合物が生成しやすくなり、鋼材の靱性が低下する。したがって、Ａｌ含有量は０．１００％以下である。鋼材をより有効に脱酸するためのＡｌ含有量の好ましい下限は０．００１％であり、さらに好ましくは０．００２％である。Ａｌ含有量の好ましい上限は０．０５０％であり、さらに好ましくは０．０４０％である。本明細書において、Ａｌ含有量はｓｏｌ．Ａｌ（酸可溶Ａｌ）の含有量を意味する。
【００４７】
Ｎ：０．１５０〜０．５００％
窒素（Ｎ）は鋼材の強度を高める。Ｎ含有量が０．１５０％未満であれば、他の元素含有量が本実施形態の範囲内であっても、上記効果が十分に得られない。一方、Ｎ含有量が０．５００％を超えれば、他の元素含有量が本実施形態の範囲内であっても、粗大な窒化物が生成しやすくなる。したがって、Ｎ含有量は０．１５０〜０．５００％である。Ｎ含有量の好ましい下限は０．１８０％であり、さらに好ましくは０．１９０％であり、さらに好ましくは０．２００％である。Ｎ含有量の好ましい上限は０．４５０％であり、さらに好ましくは０．４００％であり、さらに好ましくは０．３５０％であり、さらに好ましくは０．３００％である。
【００４８】
本実施形態によるオーステナイト系ステンレス鋼材の化学組成の残部は、Ｆｅ及び不純物からなる。ここで、不純物とは、本実施形態のオーステナイト系ステンレス鋼材を工業的に製造する際に、原料としての鉱石、スクラップ、又は、製造環境などから混入されるものであって、本実施形態のオーステナイト系ステンレス鋼材に悪影響を与えない範囲で許容されるものを意味する。
【００４９】
［オーステナイト結晶粒度番号］
本実施形態のオーステナイト系ステンレス鋼材において、ＡＳＴＭ  Ｅ１１２に準拠したオーステナイト結晶粒度番号は７．５以上である。ここで、ＡＳＴＭはアメリカ材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌ）の略称である。
【００５０】
オーステナイト結晶粒度番号が７．５未満であれば、後述の転位セル組織が形成されにくい。転位セル組織が形成されなければ、上述の化学組成を有するオーステナイト系ステンレス鋼材において、強度が低くなる。
【００５１】
オーステナイト結晶粒度番号が７．５以上であれば、上述の化学組成を有するオーステナイト系ステンレス鋼材において、転位セル組織が形成される。具体的には、オーステナイト結晶粒度番号が７．５以上であれば、結晶粒が微細になる。そのため、結晶粒内に形成される転位が短い。短い転位は移動しやすいため、互いに絡まりやすく、その結果、転位セル組織が形成されやすくなる。
【００５２】
上述の化学組成を有する鋼材において、オーステナイト結晶粒度番号が７．５以上であり、かつ、ミクロ組織において、転位セル組織率が５０〜８０％であれば、優れた耐水素脆性が得られるだけでなく、結晶粒度の微細化及び転位セル組織の相乗効果による高い強度が得られる。好ましい結晶粒度番号の下限は７．８であり、さらに好ましくは７．９であり、さらに好ましくは８．０である。
【００５３】
なお、オーステナイト結晶粒度番号の上限は特に限定されない。しかしながら、後述の製造方法によりオーステナイト系ステンレス鋼材を製造する場合、オーステナイト結晶粒度番号は１１．０以下となる。したがって、本実施形態において、オーステナイト系ステンレス鋼材の結晶粒度番号の好ましい上限は１１．０である。オーステナイト系ステンレス鋼材の結晶粒度番号のさらに好ましい上限は１０．５であり、さらに好ましくは１０．０であり、さらに好ましくは９．８であり、さらに好ましくは９．６である。
【００５４】
オーステナイト結晶粒度番号は次の方法で求める。オーステナイト系ステンレス鋼材を長手方向に垂直に切断する。オーステナイト系ステンレス鋼材が鋼管である場合、図５に示すとおり、オーステナイト系ステンレス鋼材の長手方向に垂直な断面（以下、被検面ともいう）において、肉厚をｔ（ｍｍ）と定義する。外面から肉厚方向にｔ／２位置を採取位置Ｐ１と定義する。外面から肉厚方向にｔ／４位置を採取位置Ｐ２と定義する。内面から肉厚方向にｔ／４位置を採取位置Ｐ３と定義する。採取位置Ｐ１から採取したサンプルを、サンプルＰ１という。採取位置Ｐ２から採取したサンプルを、サンプルＰ２という。採取位置Ｐ３から採取したサンプルを、サンプルＰ３という。サンプルＰ１は、被検面の中心位置がほぼｔ／２位置に相当するように採取される。サンプルＰ２は、被検面の中心位置がほぼｔ／４位置に相当するように採取される。サンプルＰ３は、被検面の中心位置がほぼｔ／４位置に相当するように採取される。
【００５５】
オーステナイト系ステンレス鋼材が棒鋼である場合、図６に示すとおり、オーステナイト系ステンレス鋼材の長手方向に垂直な断面（被検面）において、半径をＲ（ｍｍ）と定義する。表面から径方向にＲ位置、つまり、被検面の中心位置を、採取位置Ｐ１と定義する。被検面の中心位置を含む直径において、直径の一端の表面から径方向にＲ／２位置を、採取位置Ｐ２と定義する。直径の他端の表面から径方向にＲ／２位置を、採取位置Ｐ３と定義する。採取位置Ｐ１〜Ｐ３から、サンプルＰ１〜Ｐ３を採取する。サンプルＰ１は、被検面の中心位置が棒鋼の断面のほぼ中心位置に相当するように採取される。サンプルＰ２は、被検面の中心位置がほぼＲ／２位置に相当するように採取される。サンプルＰ３は、被検面の中心位置がほぼＲ／２位置に相当するように採取される。
【００５６】
オーステナイト系ステンレス鋼材が鋼板である場合、図７に示すとおり、オーステナイト系ステンレス鋼材の長手方向に垂直な断面（被検面）において、板厚をｔ（ｍｍ）と定義する。上面から板厚方向にｔ／２位置を、採取位置Ｐ１と定義する。上面から板厚方向にｔ／４位置を、採取位置Ｐ２と定義する。下面から板厚方向にｔ／４位置を、採取位置Ｐ３と定義する。採取位置Ｐ１〜Ｐ３から、サンプルＰ１〜Ｐ３を採取する。サンプルＰ１は、被検面の中心位置がほぼｔ／２位置に相当するように採取される。サンプルＰ２は、被検面の中心位置がほぼｔ／４位置に相当するように採取される。サンプルＰ３は、被検面の中心位置がほぼｔ／４位置に相当するように採取される。
【００５７】
各サンプルＰ１〜Ｐ３の被検面を鏡面研磨する。鏡面研磨された被検面に対して、混酸（塩酸：硝酸＝１：１で混合した溶液）を用いた腐食を実施して、オーステナイト結晶粒界を現出させる。各サンプルＰ１〜Ｐ３の被検面に対して、光学顕微鏡を用いて組織観察を行う。組織観察での光学顕微鏡の倍率を１００倍とする。各サンプルＰ１〜Ｐ３の被検面において、任意の３視野を選定する。各視野のサイズは１０００μｍ×１０００μｍとする。各視野において、ＡＳＴＭ  Ｅ１１２に準拠して、オーステナイト結晶粒度番号を測定する。９個の視野（各サンプルＰ１〜Ｐ３で３つの視野）で得られたオーステナイト結晶粒度番号の算術平均値を、オーステナイト系ステンレス鋼材のオーステナイト結晶粒度番号と定義する。
【００５８】
［転位セル組織］
本実施形態のオーステナイト系ステンレス鋼材はさらに、ミクロ組織において、転位セル組織率が５０〜８０％である。ここで、転位セル組織率は、次の方法で定義される。
【００５９】
［転位セル組織率の定義］
本実施形態のオーステナイト系ステンレス鋼材の長手方向に垂直な断面において、各視野のサイズが４．２μｍ×４．２μｍの任意の１５視野を選定する。選定された各視野において、ＴＥＭ画像（明視野像）を生成する。生成したＴＥＭ画像において、転位密度が高いセル壁領域１０１と、転位密度が低い低密度転位領域１０２とを特定する。各視野において、特定された複数の低密度転位領域１０２のうち、面積が０．２０μｍ2以上の低密度転位領域１０２が９個以上存在する視野を、転位セル組織が形成されている視野と認定する。すべての視野数（１５視野）に対する、転位セル組織が形成されている視野数の割合を、転位セル組織率（％）と定義する。
【００６０】
より具体的には、転位セル組織率は次の方法で特定する。
【００６１】
［転位セル組織率の測定方法］
オーステナイト系ステンレス鋼材の長手方向に垂直な断面において、上述のサンプル採取位置Ｐ１〜Ｐ３から転位セル組織観察用のサンプルＰ１〜Ｐ３を採取する。各サンプルＰ１〜Ｐ３の被検面は、オーステナイト系ステンレス鋼材の長手方向に垂直な断面とする。サンプルＰ１〜Ｐ３の厚さが３０μｍになるまで湿式研磨を行う。湿式研磨後、過塩素酸（１０ｖｏｌ．％）とエタノール（９０ｖｏｌ．％）との混合液を用いて、各サンプルＰ１〜Ｐ３に対して電解研磨を実施して、薄膜サンプルＰ１〜Ｐ３とする。各薄膜サンプルＰ１〜Ｐ３の被検面に対して、透過型電子顕微鏡（Ｔｒａｎｓｍｉｓｓｉｏｎ  Ｅｌｅｃｔｒｏｎ  Ｍｉｃｒｏｓｃｏｐｅ：ＴＥＭ）を用いた組織観察を実施する。具体的には、各サンプルの被検面のうち、任意の５視野でＴＥＭ観察を実施する。各視野のサイズは４．２μｍ×４．２μｍの矩形とする。ＴＥＭ観察時の加速電圧は２００ｋＶとする。＜１１０＞の入射電子線により観察可能な結晶粒を観察対象とする。各視野において明視野像を生成する。
【００６２】
各視野の明視野像を用いて、各視野が転位セル組織か否かを、次の方法で判定する。各明視野像において、画素値（０〜２５５）の頻度を示すヒストグラムを生成し、ヒストグラムの中央値を求める。なお、各視野の明視野像の画素数は特に限定されないが、たとえば、１０万画素以上１５万画素以下とする。中央値をしきい値として、明視野像を２値化する。２値化画像の一例である図３では、黒色の領域が、転位密度が高い領域である。そこで、黒色の領域をセル壁領域１０１と認定する。一方、白色の領域は、転位密度が低い領域である。そこで、セル壁領域で囲まれた白色の閉領域を、低密度転位領域１０２と認定する。白色の閉領域（低密度転位領域１０２）の外延を画定し、各低密度転位領域１０２の面積を求める。そして、面積が０．２０μｍ2以上の低密度転位領域１０２を、「転位セル」と認定する。
【００６３】
各視野中（４．２μｍ×４．２μｍ）における、転位セル（０．２０μｍ2以上の面積を有する低転位密度領域１０２）の個数を求める。そして、各視野において、転位セルが９個以上存在する場合、その視野のミクロ組織は、転位セル組織であると認定する。なお、各視野において、視野（４．２μｍ×４．２μｍの矩形の明視野像）の向かい合った２つの辺（対辺）の両方と交差する直線が３本以上存在する場合、その視野はプラナー構造であると認定し、転位セル組織と認定しない。観察した１５視野のうち、転位セル組織の視野の個数を求める。そして、次式により、転位セル組織率（％）を定義する。
転位セル組織率＝転位セル組織と認定された視野の個数／視野の総個数×１００
【００６４】
本実施形態によるオーステナイト系ステンレス鋼材では、上述の定義により求めた転位セル組織率が５０％以上である。そのため、本実施形態によるオーステナイト系ステンレス鋼材は、耐水素脆性に優れるだけでなく、高い強度が得られる。セル壁領域１０１では、転位が密集して互いに絡み合っている。そのため、転位セル組織を構成する転位は移動しにくい。その結果、オーステナイト系ステンレス鋼材の強度が高まると考えられる。
【００６５】
転位セル組織率の上限は特に限定されず、転位セル組織率は高い方が好ましい。しかしながら、転位セル組織率が５０〜８０％であれば、耐水素脆性に優れ、かつ、十分に高い強度が得られる。転位セル組織率の好ましい下限は５１％であり、さらに好ましくは５２％であり、さらに好ましくは５５％であり、さらに好ましくは５７％であり、さらに好ましくは５８％であり、さらに好ましくは５９％であり、さらに好ましくは６０％である。
【００６６】
［鋼材中の粗大析出物の個数密度について］
本実施形態のオーステナイト系ステンレス鋼材ではさらに、長軸が１．０μｍ以上の析出物の個数密度が５．０個／０．２ｍｍ2以下である。
【００６７】
上述の化学組成を有するオーステナイト系ステンレス鋼材において、長軸が１．０μｍ以上の析出物を、「粗大析出物」と定義する。析出物は炭化物、窒化物、炭窒化物等であり、たとえば、Ｍ23Ｃ6型の炭化物である。粗大析出物は、母相（オーステナイト）との界面に水素を吸着しやすい。そのため、粗大析出物の個数が多ければ、オーステナイト系ステンレス鋼材の耐水素脆性が低下する。なお、長軸が１．０μｍ未満の析出物は、粗大析出物と比較して、水素が吸着されにくい。そのため、粗大析出物と比較して、耐水素脆性への影響は極めて小さい。そのため、本実施形態では、粗大析出物に着目する。
【００６８】
粗大析出物個数が５．０個／０．２ｍｍ2よりも多ければ、オーステナイト系ステンレス鋼材の化学組成中の各元素含有量が本実施形態の範囲内であり、ＡＳＴＭ  Ｅ１１２に準拠したオーステナイト結晶粒度番号が７．５以上であり、転位セル組織率が５０〜８０％であっても、十分な耐水素脆性が得られない。粗大析出物個数が５．０個／０．２ｍｍ2以下であれば、オーステナイト系ステンレス鋼材の化学組成中の各元素含有量が本実施形態の範囲内であり、ＡＳＴＭ  Ｅ１１２に準拠したオーステナイト結晶粒度番号が７．５以上であり、転位セル組織率が５０〜８０％であることを前提として、優れた耐水素脆性が得られる。
【００６９】
［粗大析出物の個数密度の測定方法］
粗大析出物の個数密度は次の方法で測定できる。上述のサンプル採取位置Ｐ１〜Ｐ３から粗大析出物個数密度測定用のサンプルを採取する。以下、位置Ｐ１から採取したサンプルをサンプルＰ１と称する。位置Ｐ２から採取したサンプルをサンプルＰ２と称する。位置Ｐ３から採取したサンプルをサンプルＰ３と称する。
【００７０】
各サンプルＰ１〜Ｐ３の被検面は、オーステナイト系ステンレス鋼材の長手方向に垂直な断面とする。被検面を鏡面研磨する。鏡面研磨後のサンプルＰ１〜Ｐ３に対して、混酸（塩酸：硝酸＝１：１で混合した溶液）を用いた腐食を実施して、オーステナイト結晶粒界及び析出物を現出させる。エッチング後の被検面を、ＳＥＭを用いて反射電子像にて１視野観察する。視野サイズは４００μｍ×５００μｍとする。視野中の析出物は、コントラストにより特定可能である。
【００７１】
析出物の長軸を測定する。具体的には、析出物と母相（オーステナイト）との界面において、任意の２点を結ぶ直線のうち、最長の直線を、長軸（μｍ）と定義する。析出物のうち、長軸が１．０μｍ以上である析出物を、「粗大析出物」として特定する。特定された粗大析出物の個数を求める。得られた粗大析出物の個数と、視野面積（０．２ｍｍ2）とに基づいて、各サンプルＰ１〜Ｐ３での粗大析出物の個数密度（個／０．２ｍｍ2）を求める。そして、３つの個数密度の算術平均値を、粗大析出物の個数密度（個／０．２ｍｍ2）と定義する。
【００７２】
以上のとおり、本実施形態のオーステナイト系ステンレス鋼材は、化学組成中の各元素が上述の範囲内であり、ＡＳＴＭ  Ｅ１１２に準拠したオーステナイト結晶粒度番号が７．５以上であり、転位セル組織率が５０〜８０％であり、長軸が１．０μｍ以上の析出物の個数密度が、５．０個／０．２ｍｍ2以下である。そのため、本実施形態のオーステナイト系ステンレス鋼材では、優れた耐水素脆性が得られるだけでなく、高い引張強度も得られる。
【００７３】
［本実施形態のオーステナイト系ステンレス鋼材の形状］
本実施形態のオーステナイト系ステンレス鋼材の形状は特に限定されない。本実施形態のオーステナイト系ステンレス鋼材は鋼管であってもよい。本実施形態のオーステナイト系ステンレス鋼材は棒鋼であってもよい。本実施形態のオーステナイト系ステンレス鋼材は鋼板であってもよい。本実施形態のオーステナイト系ステンレス鋼材は、鋼管、棒鋼、鋼板以外の他の形状であってもよい。
【００７４】
［本実施形態のオーステナイト系ステンレス鋼材の用途］
本実施形態のオーステナイト系ステンレス鋼材は、耐水素脆性及び高強度が求められる用途に広く適用可能である。本実施形態のオーステナイト系ステンレス鋼材は特に、高圧水素ガス環境用途の部材に利用可能である。高圧水素ガス環境用途とはたとえば、燃料電池自動車に搭載される高圧水素容器に利用される部材や、燃料電池自動車に水素を供給する水素ステーションに設置される高圧水素容器に利用される部材等である。ただし、本実施形態のオーステナイト系ステンレス鋼材は、高圧水素ガス環境用途に限定されない。上述のとおり、本実施形態のオーステナイト系ステンレス鋼材は、耐水素脆性及び高強度が要求される用途に広く適用可能である。
【００７５】
［製造方法］
以下、本実施形態のオーステナイト系ステンレス鋼材の製造方法を説明する。以降に説明するオーステナイト系ステンレス鋼材の製造方法は、本実施形態のオーステナイト系ステンレス鋼材の製造方法の一例である。したがって、上述の構成を有するオーステナイト系ステンレス鋼材は、以降に説明する製造方法以外の他の製造方法により製造されてもよい。しかしながら、以降に説明する製造方法は、本実施形態のオーステナイト系ステンレス鋼材の製造方法の好ましい一例である。
【００７６】
本実施形態のオーステナイト系ステンレス鋼材の製造方法の一例は、準備工程と、熱処理工程と、冷間加工工程とを備える。各工程について詳述する。
【００７７】
［準備工程］
準備工程では、上述の化学組成を有する中間鋼材を準備する。上述の化学組成を有する中間鋼材は、第三者から購入したものを利用してもよい。また、製造したものを利用してもよい。中間鋼材を製造する場合、たとえば、次の方法で製造する。
【００７８】
上述の化学組成を有する溶鋼を周知の方法で製造する。製造された溶鋼を用いて、周知の鋳造法により素材を製造する。たとえば、造塊法によりインゴットを製造する。連続鋳造法により鋳片（スラブ、ブルーム、ビレット等）を製造してもよい。インゴットに対して分塊圧延や熱間鍛造等の熱間加工を実施して、スラブ、ブルーム、ビレットを製造してもよい。以上の工程により、素材を製造する。
【００７９】
準備された素材に対して熱間加工を実施する（熱間加工工程）。熱間加工はたとえば、熱間鍛造、熱間押出、熱間圧延等である。熱間鍛造はたとえば、鍛伸鍛造である。熱間圧延はたとえば、一列に並んだ複数の圧延スタンド（各圧延スタンドは一対のワークロールを有する）を含むタンデム圧延機を用いてタンデム圧延を実施して、複数回パスの圧延を実施してもよいし、一対のワークロールを有するリバース圧延機等によるリバース圧延を実施して、複数回パスの圧延を実施してもよい。熱間押出はたとえば、ユジーン・セジュルネ法による熱間押出である。以上の製造工程により、中間鋼材を製造してもよい。熱間加工前の好ましい加熱温度は、９５０〜１２００℃である。熱間加工における好ましい減面率は５０％以上である。ここで、減面率（％）は以下の式で定義される。
減面率＝（１−熱間加工後の中間鋼材の長手方向に垂直な断面積／熱間加工前の素材の長手方向に垂直な断面積）×１００
【００８０】
減面率の好ましい下限は５５％であり、さらに好ましくは６０％である。減面率の上限は特に限定されない。設備負荷を考慮した場合、減面率の好ましい上限はたとえば９０％である。
【００８１】
［熱処理工程］
熱処理工程では、上述の化学組成を有する中間鋼材に対して、熱処理を実施する。具体的には、熱処理温度Ｔ１（℃）で保持する。そして、保持時間経過後、中間鋼材を急冷する。急冷はたとえば、水冷、油冷である。冷却速度はたとえば、１００℃／秒以上である。熱処理温度Ｔ１（℃）は次のとおりである。
熱処理温度Ｔ１：１０００〜１１５０（℃）
【００８２】
［熱処理温度Ｔ１について］
熱処理温度Ｔ１が１０００℃未満であれば、中間鋼材中の析出物が十分に固溶せず、鋼材中に残存する。この場合、粗大析出物の個数密度が５．０個／０．２ｍｍ2を超える。一方、熱処理温度Ｔ１が１１５０℃を超えれば、オーステナイト結晶粒が粗大化してしまい、製造されたオーステナイト系ステンレス鋼材のオーステナイト結晶粒度番号が７．５未満となる。したがって、熱処理温度Ｔ１は１０００〜１１５０℃である。熱処理温度Ｔ１の好ましい下限は１０２０℃であり、さらに好ましくは１０４０℃である。熱処理温度Ｔ１の好ましい上限は１１３０℃である。なお、熱処理温度Ｔ１での保持時間は特に限定されない。保持時間はたとえば、２〜３０分である。
【００８３】
上述のとおり、熱処理温度Ｔ１で熱処理した後の中間鋼材を急冷する。これにより、熱処理により固溶した合金元素が冷却中に析出するのを抑制する。急冷はたとえば水冷、油冷である。水冷方法としては、鋼材を水槽に浸漬して冷却してもよいし、シャワー水冷又はミスト冷却により鋼材を急冷してもよい。
【００８４】
鋼材を熱間加工により製造する場合、熱処理工程は、熱間加工完了直後の鋼材に対して実施してもよい。たとえば、熱間加工完了直後の鋼材温度（仕上げ温度）を１０００から１１５０℃とした後、急冷してもよい。この場合、上述の熱処理炉を用いた熱処理と同等の効果が得られる。熱間加工完了直後の鋼材を急冷する場合、熱処理工程の熱処理温度Ｔ１は、熱間加工直後の中間鋼材の温度（℃）に相当する。
【００８５】
［冷間加工工程］
冷間加工工程では、熱処理工程後の中間鋼材に対して冷間加工を実施する。冷間加工はたとえば、冷間抽伸、冷間鍛造、冷間圧延等である。たとえば、鋼材が鋼管又は棒鋼である場合、冷間抽伸を実施する。鋼材が鋼板である場合、冷間圧延を実施する。
【００８６】
冷間加工工程での断面減少率ＲＲは１５．０％以上とする。冷間加工工程における断面減少率ＲＲ（％）は次の式で定義される。
断面減少率ＲＲ＝（１−（冷間加工工程での冷間加工完了後の中間鋼材の断面積／冷間加工工程前の中間鋼材の断面積））×１００
ここで、中間鋼材の断面積とは、中間鋼材の長手方向（軸方向）に垂直な断面の面積（ｍｍ2）を意味する。
【００８７】
冷間加工工程での断面減少率ＲＲが１５．０％未満である場合、転位セル組織率が５０％未満となる。そのため、十分に高い強度が得られない。したがって、冷間加工工程での断面減少率ＲＲは１５．０％以上である。断面減少率ＲＲの好ましい下限は１８．０％であり、さらに好ましくは１９．０％であり、さらに好ましくは２０．０％である。
【００８８】
断面減少率ＲＲの上限は特に限定されない。しかしながら、断面減少率ＲＲが８０．０％を超えれば、強度向上の効果が飽和する。したがって、断面減少率ＲＲの好ましい上限は８０．０％である。断面減少率ＲＲのさらに好ましい上限は７５．０％であり、さらに好ましくは７０．０％である。
【００８９】
以上の製造工程により、上述の化学組成を有し、ＡＳＴＭ  Ｅ１１２に準拠したオーステナイト結晶粒度番号が７．５以上であり、かつ、転位セル組織率が５０〜８０％であり、長軸が１．０μｍ以上の析出物の個数密度が、５．０個／０．２ｍｍ2以下である、オーステナイト系ステンレス鋼材を製造できる。
【００９０】
なお、上述の製造方法は、本実施形態のオーステナイト系ステンレス鋼材を製造する方法の一例である。したがって、本実施形態のオーステナイト系ステンレス鋼材は、上述の化学組成を有し、ＡＳＴＭ  Ｅ１１２に準拠したオーステナイト結晶粒度番号が７．５以上であり、転位セル組織率が５０〜８０％であり、長軸が１．０μｍ以上の析出物の個数密度が５．０個／０．２ｍｍ2以下であれば、他の製造方法により製造されてもよい。上述の製造方法は、本実施形態のオーステナイト系ステンレス鋼材を製造する好適な一例である。
【実施例】
【００９１】
実施例により本実施形態のオーステナイト系ステンレス鋼材の効果をさらに具体的に説明する。以下の実施例での条件は、本実施形態のオーステナイト系ステンレス鋼材の実施可能性及び効果を確認するために採用した一条件例である。したがって、本実施形態のオーステナイト系ステンレス鋼材はこの一条件例に限定されない。
【００９２】
表１に示す化学組成を有するオーステナイト系ステンレス鋼を１８０ｋｇ真空溶解して、インゴットを製造した。インゴットに対して熱間鍛造及び熱間圧延を実施して、幅２００ｍｍ×厚さ２０ｍｍの鋼板（中間鋼材）を製造した。なお、いずれの試験番号（表２参照）においても、熱間鍛造時の加熱温度は９５０〜１１００℃であり、熱間鍛造時における減面率はいずれも６５％であった。
【００９３】
【表１】
2020196912.tif 000003
【００９４】
製造された各試験番号の中間鋼材に対して、熱処理工程を実施した。熱処理工程での熱処理温度Ｔ１は表２に示すとおりであった。なお、熱処理温度Ｔ１での保持時間は、１０〜３０分であった。熱処理温度Ｔ１で保持した鋼板を熱処理炉から抽出直後に水冷した。
【００９５】
【表２】
2020196912.tif 000004
【００９６】
熱処理工程後の中間鋼材に対して、冷間加工工程を実施した。冷間加工工程として、冷間圧延を実施した。冷間加工工程での断面減少率ＲＲは、表２に示すとおりであった。なお、試験番号１６では、冷間加工工程を実施しなかった。そのため、試験番号１６の冷間加工工程での断面減少率ＲＲは０％であった。以上の製造工程により、オーステナイト系ステンレス鋼材（鋼板）を製造した。
【００９７】
［評価試験］
［結晶粒度番号測定試験］
図７に示すとおり、オーステナイト系ステンレス鋼材の長手方向に垂直な断面（被検面）において板厚をｔ（ｍｍ）として、上面から板厚方向にｔ／２位置からサンプルＰ１を採取し、上面から板厚方向にｔ／４位置からサンプルＰ２を採取し、下面から板厚方向にｔ／４位置からサンプルＰ３を採取した。サンプルＰ１は、被検面の中心位置がほぼｔ／２位置に相当するように採取し、サンプルＰ２は、被検面の中心位置がほぼｔ／４位置に相当するように採取し、サンプルＰ３は、被検面の中心位置がほぼｔ／４位置に相当するように採取した。
【００９８】
各サンプルＰ１〜Ｐ３の被検面を鏡面研磨した。鏡面研磨された被検面に対して、混酸（塩酸：硝酸＝１：１で混合した溶液）を用いた腐食を実施して、オーステナイト結晶粒界を現出させた。各サンプルＰ１〜Ｐ３の被検面に対して、光学顕微鏡を用いて組織観察を行った。組織観察での光学顕微鏡の倍率は１００倍とした。各サンプルＰ１〜Ｐ３の被検面において、任意の３視野を選定した。各視野のサイズは１０００μｍ×１０００μｍとした。各視野において、ＡＳＴＭ  Ｅ１１２に準拠して、オーステナイト結晶粒度番号を測定した。９個の視野（各サンプルＰ１〜Ｐ３で３つの視野）で得られたオーステナイト結晶粒度番号の算術平均値を、オーステナイト結晶粒度番号と定義した。得られたオーステナイト結晶粒度番号を表２に示す。
【００９９】
［転位セル組織率算定試験］
図７に示すとおり、オーステナイト系ステンレス鋼材の長手方向に垂直な断面（被検面）において板厚をｔ（ｍｍ）として、上面から板厚方向にｔ／２位置である採取位置Ｐ１、上面から板厚方向にｔ／４位置である採取位置Ｐ２、下面から板厚方向にｔ／４位置である採取位置Ｐ３から、転位セル組織観察用のサンプルＰ１〜Ｐ３を採取した。各サンプルＰ１〜Ｐ３の被検面は、オーステナイト系ステンレス鋼材の長手方向に垂直な断面とした。サンプルの厚さが３０μｍになるまで湿式研磨を行った。湿式研磨後、過塩素酸（１０ｖｏｌ．％）とエタノール（９０ｖｏｌ．％）との混合液を用いて、各サンプルＰ１〜Ｐ３に対して電解研磨を実施して、薄膜サンプルＰ１〜Ｐ３を作製した。各薄膜サンプルＰ１〜Ｐ３の被検面に対して、ＴＥＭを用いた組織観察を実施した。具体的には、各薄膜サンプルＰ１〜Ｐ３の被検面のうち、任意の５視野（薄膜サンプルＰ１で５視野、薄膜サンプルＰ２で５視野、薄膜サンプルＰ３で５視野）でＴＥＭ観察を実施した。各視野のサイズは４．２μｍ×４．２μｍとした。ＴＥＭ観察時の加速電圧は２００ｋＶとした。＜１１０＞の入射電子線により観察可能な結晶粒を観察対象とした。各視野において明視野像を生成した。
【０１００】
各視野の明視野像を用いて、各視野が転位セル組織か否かを、次の方法で判定した。得られた明視野像において、画素値（０〜２５５）の頻度を示すヒストグラムを生成し、ヒストグラムの中央値を求めた。なお、各視野の明視野像の画素数は１１７３０６ピクセルであった。中央値をしきい値として、明視野像を２値化した。２値化した画像において、白色の領域である低密度転位領域１０２を特定した。低密度転位領域１０２の外延を画定し、各低密度転位領域１０２の面積を求めた。そして、面積が０．２０μｍ2以上の低密度転位領域１０２を、「転位セル」と認定した。各視野中（４．２μｍ×４．２μｍ）における、転位セル（０．２０μｍ2以上の面積を有する低転位密度領域１０２）の個数を求めた。そして、各視野において、転位セルが９個以上存在する場合、その視野のミクロ組織は、転位セル組織であると認定した。観察した１５視野のうち、転位セル組織の視野の個数を求めた。そして、次式により、転位セル組織率（％）を定義した。
転位セル組織率＝転位セル組織と認定された視野の個数／視野の総個数×１００
得られた転位セル組織率を表２に示す。
【０１０１】
［低ひずみ速度引張試験］
各試験番号の鋼板に対して、低ひずみ速度引張試験（Ｓｌｏｗ  Ｓｔｒａｉｎ  Ｒａｔｅ  Ｔｅｓｔ：ＳＳＲＴ）を実施した。具体的には、鋼板の板厚中央位置から、丸棒引張試験片を複数作製した。丸棒引張試験片の平行部の直径は３．０ｍｍであり、平行部は鋼板の長手方向（圧延方向に相当）に平行であった。平行部の中心軸は、鋼板の板厚中央位置とほぼ一致した。丸棒引張試験片の平行部の表面を、♯１５０、♯４００、及び、♯６００のエミリー紙の順に研磨した後、アセトンで脱脂した。得られた丸棒試験片を用いて、常温大気中にて、ひずみ速度３．０×１０-5／秒で引張試験を実施して、破断絞り（破断伸び、単位は％）、及び、引張強度（ＭＰａ）を得た。得られた引張強度を、表２に示す。
【０１０２】
さらに、別の丸棒引張試験片を用いて、９０ＭＰａの水素ガス中において、ひずみ速度３．０×１０-5／秒で引張試験を実施して、破断絞り（破断伸び、単位は％）を得た。次式を用いて、各試験番号の相対破断絞り（％）を求めた。
相対破断絞り＝９０ＭＰａの水素ガス中での破断絞り／室温大気中での破断絞り×１００
得られた相対破断絞りが９０．０％以上であれば、耐水素脆性に優れると判断した（表２中の「相対破断絞り評価」欄で「○」）。一方、得られた相対破断絞りが９０．０％未満であれば、耐水素脆性が低いと判断した（表２中の「相対破断絞り評価」欄で「×」）。
【０１０３】
［試験結果］
表２に試験結果を示す。試験番号１〜７の化学組成は適切であり、製造方法も適切であった。そのため、オーステナイト系ステンレス鋼材において、ＡＳＴＭ  Ｅ１１２に準拠したオーステナイト結晶粒度番号が７．５以上であった。さらに、転位セル組織率はいずれも５０〜８０％であった。さらに、粗大析出物個数密度はいずれも５．０個／０．２ｍｍ2以下であった。その結果、試験番号１〜７では、引張強度が１０００ＭＰａ以上であり、高い引張強度が得られた。さらに、相対破断絞りが９０．０％以上であり、優れた耐水素脆性を示した。
【０１０４】
一方、試験番号８では、Ｎｉ含有量が低すぎた。そのため、相対破断絞りが９０．０％未満であり、耐水素脆性が低かった。
【０１０５】
試験番号９では、Ｃｒ含有量が低すぎた。そのため、相対破断絞りが９０．０％未満であり、耐水素脆性が低かった。
【０１０６】
試験番号１０では、Ｃｒ含有量が高すぎた。そのため、粗大析出物の個数密度が５．０個／０．２ｍｍ2を超えた。その結果、相対破断絞りが９０．０％未満であり、耐水素脆性が低かった。Ｃｒ炭化物が過剰に生成して、水素割れの起点となったためと考えられる。
【０１０７】
試験番号１１では、Ｍｎ含有量が低すぎた。そのため、転位セル組織率が５０％未満となった。その結果、相対破断絞りが９０．０％未満であり、耐水素脆性が低かった。
【０１０８】
試験番号１２では、Ｍｏ含有量が低すぎた。そのため、オーステナイト結晶粒度番号が７．５未満と低かった。さらに、転位セル組織率が５０％未満であった。その結果、引張強度が１０００ＭＰａ未満であった。さらに、相対破断絞りが９０．０％未満であり、耐水素脆性が低かった。
【０１０９】
試験番号１３では、化学組成は適切であったものの、熱処理工程での熱処理温度Ｔ１が高すぎた。そのため、オーステナイト結晶粒度番号が７．５未満と低かった。さらに、転位セル組織率が５０％未満であった。その結果、引張強度が１０００ＭＰａ未満であった。
【０１１０】
試験番号１４では、化学組成は適切であったものの、熱処理工程での熱処理温度Ｔ１が低すぎた。そのため、粗大析出物の個数密度が５．０個／０．２ｍｍ2を超えた。その結果、相対破断絞りが９０．０％未満であり、耐水素脆性が低かった。
【０１１１】
試験番号１５では、冷間加工工程での断面減少率ＲＲが低すぎた。また、試験番号１６では、冷間加工工程を実施しなかった。そのため、試験番号１５及び１６では、転位セル組織率が５０％未満であった。そのため、引張強度が１０００ＭＰａ未満であった。
【０１１２】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【０１１３】
１０１  セル壁領域
１０２  低密度転位領域
【図１】
2020196912.tif 000005
【図２】
2020196912.tif 000006
【図３】
2020196912.tif 000007
【図４】
2020196912.tif 000008
【図５】
2020196912.tif 000009
【図６】
2020196912.tif 000010
【図７】
2020196912.tif 000011